(57)【特許請求の範囲】
【請求項１】
合成樹脂皮膜の裏面側に基布を貼り付けた合成樹脂レザーにおいて、前記基布は、フィラメント糸を用いた第１の層とスパン糸を用いた第２の層を有し、リバーシブル編、ダブルフェイス編、ダンボールニットのいずれかによって前記第１の層と前記第２の層を形成し、前記第１の層を前記合成樹脂皮膜に貼り付けたことを特徴とする合成樹脂レザー。
【発明の詳細な説明】
【技術分野】
【０００１】
本発明は、基布を備えた合成樹脂レザーに関するものである。
【背景技術】
【０００２】
合成樹脂レザーは、皮膜の裏面側に織物，編物又は不織物などの基布を接着した基本構造を有し、柔軟な皮膜を用いることで屈曲性（特に、耐寒屈曲性）に優れた性質を持っており、その屈曲性或いは柔軟性を利用して、車両座席シートなどの車両内装材等に広く用いられている。
【０００３】
下記特許文献１には、パイル編みされた基布の片面に合成樹脂皮膜を設けた合成樹脂レザーが記載されており、下記特許文献２には、窒素−リン系難燃剤を用いて難燃加工した基布の少なくとも片面に、熱可塑性ポリウレタン系樹脂層を設けた難燃性合成樹脂レザーが記載されている。
【先行技術文献】
【特許文献】
【０００４】
【特許文献１】特開平９−２２８２５８号公報
【特許文献２】特開２００５−１５９４２号公報
【発明の概要】
【発明が解決しようとする課題】
【０００５】
合成樹脂レザーの基布には、フィラメント糸やスパン糸が用いられている。フィラメント糸は、表面が平滑な（言い換えると毛羽がない）糸で、長く切れ目がない１本の連続した糸（長繊維）である。一方、スパン糸は、短繊維を一定方向に揃えて撚り合わせる紡績工程を経て作られるもので、表面に毛羽立ちがあるのが特徴である。
【０００６】
基布としては、フィラメント糸とスパン糸の混編みやスパン糸が１００％或いはフィラメント糸が１００％である編み物を貼り合わせたものが広く用いられている。この際、フィラメント糸が１００％の糸を使用した場合には、機械的に強靱で編み物の表面が平滑になる利点がある一方、燃焼状態が不安定になり難燃性能が安定的に出難い問題がある。また、スパン糸を使用した編み物は、燃焼状態は安定化するものの、物性強度や基布の平滑性に劣り、特に基布の平滑性においては、基布の凸凹が皮膜を貼り合わせた後に皮膜の表面に現れ、これが外観欠陥になる問題があった。
【０００７】
本発明は、このような問題に対処することを課題の一例とするものである。すなわち、合成樹脂皮膜の裏面側に基布を貼り付けた合成樹脂レザーにおいて、基布の平滑性を高めて合成樹脂レザーの外観欠陥を少なくすること、難燃性能を安定的に向上させること、等が本発明の目的である。
【課題を解決するための手段】
【０００８】
このような目的を達成するために、本発明による合成樹脂レザーは、以下の構成を少なくとも具備するものである。
【０００９】
合成樹脂皮膜の裏面側に基布を貼り付けた合成樹脂レザーにおいて、前記基布は、フィラメント糸を用いた第１の層とスパン糸を用いた第２の層を有し、リバーシブル編、ダブルフェイス編、ダンボールニットのいずれかによって前記第１の層と前記第２の層を形成し、前記第１の層を前記合成樹脂皮膜に貼り付けたことを特徴とする合成樹脂レザー。
【発明の効果】
【００１０】
このような特徴を有する合成樹脂レザーによると、基布の平滑性を高めて合成樹脂レザーの外観欠陥を少なくすることができると共に、難燃性能を安定的に向上させることができる。
【図面の簡単な説明】
【００１１】
【図１】本発明の一実施形態に係る合成樹脂レザーの断面構造を示した概念図である。
【図２】リバーシブル網の一例を示した説明図である。
【図３】ダブルフェイス編の一例を示した説明図である。
【図４】ダンボールニットの一例を示した説明図である。
【発明を実施するための形態】
【００１２】
以下、図面を参照して本発明の実施形態を説明する。図１は本発明の一実施形態に係る合成樹脂レザーの断面構造を示した概念図である。本発明の実施形態に係る合成樹脂レザー１は、合成樹脂皮膜１０の裏面側に基布１１を貼り付けた基本構造を有している。合成樹脂皮膜１０と基布１１とは例えば接着層１２を介して貼り付けられる。
【００１３】
基布１１は、第１の層１１Ａと第２の層１１Ｂを備えており、第１の層１１Ａが合成樹皮膜１０に貼り付けられている。第１の層１１Ａはフィラメント糸を用いた層である。フィラメント糸は、前述したように、表面が平滑な（言い換えると毛羽がない）糸で、長く切れ目がない１本の連続した糸（長繊維）であり、その材料は、絹などの天然繊維、ナイロンなどの合成繊維によって形成することができる。第２の層１１Ｂはスパン糸又はフィラメント糸を用いた層である。スパン糸は、前述したように、短繊維を一定方向に揃えて撚り合わせる紡績工程を経て作られるもので、その材料は、綿，麻などの天然繊維、ポリエステル，レーヨン，アクリルなどの化学繊維（合成繊維又は再生繊維）によって形成することができる。
【００１４】
基布１１は、異なる糸を用いた編織物によって形成できる。一例としては、リバーシブル編によって第１の層１１Ａと第２の層１１Ｂを形成することができる。図２は、リバーシブル網の一例を示した説明図である。ここでは、第１の糸ａを１：１の比率で交編した編地が表面側に編成され、第２の糸ｂの編地が裏面側に編成されてリバーシブル平編地となるように構成されている。これに限定されず、リバーシブル状に編成されるものであれば、その編組織などはどのような編組織でも構わない。図示の例では、第１の糸ａをスパン糸で形成し、第２の糸ｂをフィラメント糸で形成するか、第１の糸ａをフィラメント糸で形成し、第２の糸ｂをスパン糸で形成する。
【００１５】
また、基布１１においては、ダブルフェイス編によって第１の層１１Ａと第２の層１１Ｂを形成することができる。図３は、ダブルフェイス編の一例を示した説明図である。ここでは、第１の糸ａ１で細かく編んだ裏面側の編成を形成し、第２の糸ｂ１で粗く編んだ表面側の編成を形成している。図示の例では、第１の糸ａ１をスパン糸で形成し、第２の糸ｂ１をフィラメント糸で形成するか、第１の糸ａ１をフィラメント糸で形成し、第２の糸ｂ１をスパン糸で形成する。
【００１６】
また、基布１１においては、ダンボールニットによって第１の層１１Ａと第２の層１１Ｂを形成することができる。図４は、ダンボールニットの一例を示した説明図である。ここでは、第１の糸ａ２で裏面側の編成を形成し、第２の糸ｂ２で表面側の編成を形成し、第３の糸ｃ２を接合糸としている。図示の例では、第１の糸ａ２をスパン糸で形成し、第２の糸ｂ２をフィラメント糸で形成するか、第１の糸ａ２をフィラメント糸で形成し、第２の糸条ｂ２をスパン糸で形成する。
【００１７】
合成樹脂皮膜１０は、例えば、熱可塑性ポリウレタン（ＴＰＵ）を主成分とする層によって形成することができる。この層は、混合樹脂成分の場合には熱可塑性ポリウレタンの成分が５０％以上含まれているか、或いは、複数種類の樹脂成分を含む場合に、その中で最も占有率が高い成分が熱可塑性ポリウレタンになっている。基本的には、この合成樹脂皮膜１０は、熱可塑性ポリウレタンと他の樹脂成分との混合樹脂によって、高い柔軟性や屈曲性と良好な加工性や強度を備えているものが好ましい。
【００１８】
合成樹脂皮膜１０は、その表面に表面処理層を形成しても良い。この表面処理層は、シリコーン共重合したポリカーボネート系ポリウレタンをイソシアネート系架橋剤で架橋した油性表面処理剤の塗布によって形成することができる。この表面処理層は、有機溶剤系の表面処理剤の塗布によって形成され、有機溶剤によって浸透した合成樹脂皮膜１０の表面に表面処理層が高い密着性で形成されている。
【００１９】
本発明の実施形態に係る合成樹脂レザー１の製造方法を説明すると、熱可塑性ポリウレタンを主成分とする合成樹脂皮膜１０を成形する皮膜成形工程と合成樹脂皮膜１０の裏面側に接着層１２を介して基布１１を接着する基布接着工程とを有する。
【００２０】
皮膜成形工程は、カレンダー成形、押し出し成形などによって、例えば熱可塑性ポリウレタンを主成分とする合成樹脂皮膜１０を成形する。基布接着工程は、皮膜の裏面側もしくは基布１１の一面側に接着剤を塗布して合成樹脂皮膜１０と基布１１とを接着層１２を介して接着する。
【００２１】
合成樹脂皮膜１０に用いる熱可塑性ポリウレタンは、ジイソシアネート化合物と、ヒドロキシル基を２個以上有する化合物とを反応させて得ることができる。中でも、長鎖ポリオール、ジイソシアネート、鎖伸長剤から構成された、いわゆるソフトセグメントとハードセグメントからなるポリウレタン系熱可塑性エラストマー（ＴＰＵ）が好ましく使用できる。これらはショアＡ硬度で６５〜９０の樹脂硬度、特に７０〜８０の樹脂硬度を有するものが好ましい。なお、個々で示すショアＡ硬度は、ＡＳＴＭ Ｄ ２２４０で測定した値（測定温度２３℃）である。
【００２２】
熱可塑性ポリウレタンを合成するためのジイソシアネート化合物としては、トリレンジイソシアネート、ジフェニルメタンジイソシアネート、ナフタリンジイソシアネート、トリジンジイソシアネート、ヘキサメチレンジイソシアネート、キシリレンジイソシアネート、水添キシリレンジイソシアネート、水添ジシクロヘキシルメタンジイソシアネート、イソホロンジイソイアネートなどが用いられる。
【００２３】
また、ヒドロキシル基を２個以上有する化合物としては、アジピン酸、フタル酸等の二塩基酸とエチレングリコール、１，４−ブタンジオール等のグリコールとの縮合反応物であるポリエステル系ポリオール；エチレンカーボネート等のカーボネートとグリコールとの反応物であるポリカーボネート系ポリオール；ポリエチレングリコール、ポリプロピレングリコール、ポリテトラメチレングリコール、ポリエチレングリコール−ポリプロピレングリコール等のポリエーテル系ポリオール等が用いられる。本発明の実施形態に係る合成樹脂レザー１においては、その物性からポリエーテル系ポリオールを用いるのが好ましい。また、ポリエーテル系ポリオールを原料とする熱可塑性ポリウレタンは、耐老化性、カレンダー加工性が良いので、この観点からも好ましい。
【００２４】
鎖伸長剤としては、エチレングリコール、１，２−プロピレングリコール、１，３−プロピレングリコール、ブタン１，２ジオール、ブタン１，３ジオール、ブタン１，４ジオール、ブタン２，３ジオール、ヘキサンジオールなどの低分子多価アルコール、或いはジアミン、水が用いられる。
【００２５】
前述したように皮膜を熱可塑性ポリウレタンと他の樹脂成分との混合樹脂で形成する場合は、混合する一つの成分としてアクリル系軟質樹脂を選択することができる。アクリル系軟質樹脂は、常温で軟質ポリ塩化ビニルの如く柔軟性を示す樹脂である。このアクリル系軟質樹脂には、硬度がショアＡで５０〜８０のもの、特に５５〜６５のものが好ましく用いられる。このアクリル系軟質樹脂は、多層構造重合体、すなわち２種以上のアクリル系重合体がコア−シェル型の多層構造を形成している粒子状の重合体が好ましい。これらのアクリル系軟質樹脂は、常温で良好な柔軟性を示し、屈曲耐久性を有し、耐候性に優れている。
【００２６】
合成樹脂皮膜１０の成分として用いるアクリル系軟質樹脂の一例を示す。炭素数１〜１２のアルキル基を持つ少なくとも一種のアクリル酸アルキルエステル３０〜９９．９重量％、炭素数１〜８のアルキル基を持つ少なくとも一種のメタクリル酸アルキルエステル０〜７０重量％、共重合可能な不飽和単量体０〜３０重量％、多官能架橋性単量体及び／又は多官能性グラフト単量体０．１〜１０重量％からなる単量体混合物を重合してなるＴｇが３０℃以下である少なくとも１層の重合体層［Ａ］１０〜９０重量部と、炭素数１〜１２のアルキル基を持つ少なくとも一種のアクリル酸アルキルエステル３０〜９９重量％、炭素数１〜８のアルキル基を持つ少なくとも一種のメタクリル酸アルキルエステル１〜７０重量％、共重合可能な不飽和単量体０〜３０重量％からなる単量体混合物を重合してなるＴｇが−２０〜５０℃である少なくとも１層の重合体層［Ｂ］９０〜１０重量部との組合せからなる多層構造重合体であり、且つ最外層が重合体層［Ｂ］であるアクリル系軟質多層構造樹脂である。
【００２７】
アクリル系軟質樹脂の他の例を示す。炭素数１〜８のアルキル基を持つアクリル酸アルキルエステル６０〜９９．５重量％、共重合可能ビニル基を１個有する単官能性単量体０〜３９．５重量％、及びビニル基又はビニリデン基を少なくとも２個有する多官能性単量体０．５〜５重量％を重合して得られるゴム層３０〜８０重量部と、メタアクリル酸メチル４０〜１００重量％、炭素数１〜８のアルキル基を持つアクリル酸アルキルエステル０〜６０重量％、及び共重合可能なビニル基又はビニリデン基を有する単量体０〜２０重量％を重合して得られる硬質樹脂層２０〜７０重量部とから構成され、且つ最外層が硬質樹脂層であるアクリル系軟質多層構造樹脂である。
【００２８】
更に、アクリル系軟質樹脂の他の例を示す。（Ａ）メチルメタクリレート８０〜９８．９９重量％、炭素数１〜８のアルキル基を持つアクリル酸アルキルエステル１〜２０重量％、多官能性グラフト剤０．０１〜１重量％及び多官能性架橋剤０〜０．５重量％からなる単量体混合物を重合してなる最内層の硬質重合体層５〜３０重量部；（Ｂ）炭素数１〜８のアルキル基を持つアクリル酸アルキルエステル７０〜９９．５重量％、メチルメタクリレート０〜３０重量％、多官能性グラフト剤０．５〜５重量％及び多官能性架橋剤０〜５重量％からなる単量体混合物を重合してなる中間層の硬質重合体層２０〜４５重量部；（Ｃ）メチルメタクリレート９０〜９９重量％及び炭素数１〜８のアルキル基を持つアクリル酸アルキルエステル１０〜１重量％からなる単量体混合物を重合してなる最外層の硬質重合体層５０〜７５重量部からなり、平均粒度が０．０１〜０．３μｍのアクリル系軟質多層構造樹脂である。
【００２９】
合成樹脂皮膜１０を形成するに際して、熱可塑性ポリウレタンとアクリル系軟質樹脂との配合割合は、熱可塑性ポリウレタン５０〜９５重量％、アクリル系軟質樹脂６０〜５重量％、好ましくは熱可塑性ポリウレタン６０〜９０重量％、アクリル系軟質樹脂４０〜１０重量％、より好ましくは熱可塑性ポリウレタン７０〜９０重量％、アクリル系軟質樹脂３０〜１０重量％である。
【００３０】
混合樹脂層に可塑剤を配合すると、製品の柔軟性、手触りを改善できる。また、可塑剤の配合は混合樹脂のカレンダー加工の加工温度を下げることができ、そのため熱可塑性ポリウレタンの加工時の分解を抑制できる。可塑剤としては、フタル酸ジ２−エチルヘキシル、フタル酸イソブチル、フタル酸ジイソデシルなどのフタル酸エステル；トリメリット酸トリ−２エチルヘキシルなどのトリメリット酸エステル；ジ−２エチルヘキシルアジペート、ジ−イソノニルアジペート、ジ−２エチルヘキシルセバケートなどの脂肪族二塩基酸エステル；エポキシ化大豆油、エポキシステアリン酸ブチルなどのエポキシ系可塑剤、リン酸トリクレジルなどのリン酸エステル系、アセチルクエン酸トリブチルなどのクエン酸エステルなどが用いられる。このうち、可塑化効率が高く、且つブリード等の問題が少ないという観点から、特に、フタル酸エステル、トリメリット酸エステルなどの芳香族カルボン酸エステルが好ましく用いられる。可塑剤の配合量は、混合樹脂１００重量部に対し０〜５０重量部、好ましくは３〜２０重量部である。
【００３１】
混合樹脂層には、更に必要に応じて、通常合成樹脂の配合に使用される滑剤、紫外線吸収剤、光安定剤、顔料、抗菌剤などが配合されていてもよい。滑剤としてはステアリン酸のカルシウム、マグネシウム、亜鉛、バリウムなどの脂肪族金属塩、ポリエチレンワックス、ステアリン酸、アルキレンビス脂肪酸アミドなどが用いられる。紫外線吸収剤としては２−（２'−ヒドロキシ−５'−メチルフェニル）ベンゾトリアゾールなどのベンゾトリアゾール系紫外線吸収剤等が用いられる。光安定剤としてはビス−（２，２，６，６−テトラメチル−４−ピペリジル）セバケートなどのヒンダードアミン系光安定剤等が用いられる。抗菌剤としては銀系無機抗菌剤などが用いられる。
【００３２】
合成樹脂皮膜１０を形成する混合樹脂層としては、ショアＡ硬度６０〜８０を有するものが好ましい。この硬度は、ショアＡ硬度６５〜９０の熱可塑性ポリウレタンとショアＡ硬度５０〜８０のアクリル系軟質樹脂とを使用することによって得ることができる。そして、この硬度にすることによって、ポリ塩化ビニル１００重量部に可塑剤（ジノルマルアルキルフタレート）を７０〜１００重量部配合した軟質ポリ塩化ビニル層を有するレザーと同様な柔軟さ、手触り、感触を有する合成樹脂レザーが得られる。
【００３３】
接着層１２を形成する接着剤としては、二液性ポリウレタン接着剤、エチレン−酢酸ビニル共重合体系エマルジョン、ポリ塩化ビニルペースト、などが用いられる。この接着剤は、基布１１側に塗布しても、合成樹脂皮膜１０側に塗布してもよい。
【００３４】
このような特徴を有する合成樹脂レザー１によると、合成樹脂皮膜１０に基布１１を貼り付けるに際して、基布１１を第１の層１１Ａと第２の層１１Ｂで形成し、フィラメント糸を用いた第１の層を合成樹脂皮膜１０に貼り付けることで、基布の凹凸が合成樹脂レザー１の表面に出ることを抑止でき、外観欠陥を少なくすることができる。また、基布１１の合成樹脂皮膜１０に貼り付けられる側と逆側にはスパン糸を用いた第２の層１１Ｂが形成されるので、難燃性能を安定化させることができる。これによって、合成樹脂レザー１の外観欠陥を少なくすると同時に、難燃性能を安定的に向上させることができる。なお、基布１１をリン酸グアニジン等で難燃加工すると更に難燃性能が向上する。なお、第２の層はスパン糸に換えてフィラメント糸を用いてもよい。
【符号の説明】
【００３５】
１：合成樹脂レザー，
１０：合成樹脂皮膜，
１１：基布，１１Ａ：第１の層，１１Ｂ：第２の層，
１２：接着層
【図１】
0005676209.tif 000002
【図２】
0005676209.tif 000003
【図３】
0005676209.tif 000004
【図４】
0005676209.tif 000005